重量で、P2O55~60、TiO20~25、B2O30~20、SiO20~30、Nb2O55~60、Ta2O50~20、WO30~10、Bi2O30~10、ZrO20~5、Al2O30~5、MgOCaOSrOBaO0~20、La2O3Y2O3Gd2O30~20、ZnO0~20、Li2ONa2OK2O0~35、ただし、Li2O0~8、Na2OK2O0~35、および上記金属元素の1種または2種以上の酸化物の一部または全部と置換した弗化物Fとして合計0~8含有し、重量でMoO3の含有量が30ppm以下であることを特徴とする光学ガラス。前記光学ガラスにおいて、Sb2O3の含有量が重量で0.05~0.3の範囲であることを特徴とする請求項1に記載の光学ガラス。本発明は、前記の従来技術にみられる諸欠点を総合的に解決したソーラリゼーションのない光学ガラスの製造方法を提供することを目的とする。上記目的を達成するため、本発明者等は鋭意試験研究を重ねた結果、MoO3の含有量が30ppm以下であるガラスは、意外にも優れた光線透過性を有し、かつ、耐ソーラリゼーション性に優れた光学ガラスであることを見いだし本発明をなすに至った。すなわち、本発明の目的を達成する第1の構成は、重量で、P2O55~60、TiO20~25、B2O30~20、SiO20~30、Nb2O55~60、Ta2O50~20、WO30~10、Bi2O30~10、ZrO20~5、Al2O30~5、MgOCaOSrOBaO0~20、La2O3Y2O3Gd2O30~20、ZnO0~20、Li2ONa2OK2O0~35、ただし、Li2O0~8、Na2OK2O0~35、および上記金属元素の1種または2種以上の酸化物の一部または全部と置換した弗化物Fとして合計0~8含有し、重量でMoO3の含有量が30ppm以下であることを特徴とする光学ガラスである。本発明の第2の構成は、前記光学ガラスにおいて、Sb2O3の含有量が重量で0.05~0.3の範囲であることを特徴とする第1の構成の光学ガラスである。本発明によって得られる光学ガラスはMoO3の含有量が30ppm以下であるから着色が少なく、優れた光線透過性を有し、かつ、耐ソーラリゼーション性に優れたものであるから、従来のガラスより有用である。本発明にかかるソーラリゼーションのない光学ガラスにおいて、MoO3の含有量を30ppm以下に限定した理由は、上記のとおり優れた光線透過性を維持しつつ、耐ソーラリゼーション性の優れたガラスを得るための上限の含有量であり、30ppmを越えると上記効果が悪化する。より好ましくはSb2O3の含有量を0.05~0.3の範囲に限定すると耐ソーラリゼーション性の効果がいっそう向上する。P2O5成分は、ガラス形成酸化物として重要な成分であると共に、ガラスに高分散性を与えるのに有効な成分で5以上添加するのがより好ましいが、化学的耐久性維持のため上限を60までとするのがよりいっそう好ましい。TiO2成分は、ガラスの屈折率を高めるのに有効な成分であるので添加し得るが、25までとするのがより好ましい。B2O3成分およびSiO2成分は、ガラスの溶融性維持のため添加し得るが、これらの量はそれぞれ20および30までとするのが失透傾向防止のため、より好ましい。Nb2O5成分は、広範囲でガラス化しガラスに高分散性を与えるのに有効な成分であるが、5~60に限定するとガラスの耐失透性維持のため、よりいっそう好ましい。Ta2O5、WO3およびBi2O3の各成分は、ガラスの屈折率を高めるのに有効な成分であるが、これらの量がそれぞれ20、10および10までとするのがガラスの耐失透性維持のため、より好ましい。ZrO2およびAl2O3の各成分は、ガラスの化学的耐久性の改良に有効であるが、耐失透性維持のためそれぞれ5までとするのがより好ましい。MgO、CaO、SrOおよびBaOの各成分は、ガラスの失透抑制に有効であるが、これらの1種または2種以上の合計量が20までとするのがより好ましい。La2O3、Y2O3およびGd2O3の各成分は、化学的耐久性向上のため添加し得るが、これらの成分の1種または2種以上の合計量は20までとするのがより好ましい。ZnO成分は、溶融性改善のため添加し得るが、20までとするのがより好ましい。Li2O、Na2OおよびK2Oの各成分は、ガラスの溶融性および光線透過性向上効果があるので任意に添加できるが、これらの1種または2種以上の合計量を35までとするのがより好ましい。ただし、Li2O成分は、耐失透性維持のため8までとするのがよりいっそう好ましい。また、Na2OおよびK2O成分は、ガラスの高分散性を向上させるうえ、ガラス中に安定して含有させ得るが、これらの1種または2種の合計量を化学的耐久性維持のため、35までとするのがよりいっそう好ましい。上記各金属元素の1種または2種以上の酸化物の一部または全部と置換した弗化物は、ガラスの光線透過性向上効果があるので有効であるが、耐失透性維持のためこれら弗化物成分の弗素Fとしての合計量を8までとするのがよりいっそう好ましい。次に本発明の実施例をガラス組成、ガラスの屈折率nd、アッベ数νd、紫外線照射前後の分光透過率曲線の70での光線波長λ1、λ2と両者の差△λ;ソーラリゼーションの大小を表す目安を従来のガラスの比較例と共に表1に示す。ここでT70は、両面研磨した厚さ10m/mのガラス試料について測定した結果を示したものである。この表1に見られるように、従来のガラスのソーラリゼーション△λは90nmであったのに対し、本発明の実施例のガラスNo.1~No.7の△λは2nm以下に抑えられた。また70透過率波長をみると、本発明のガラスは依然として優れた光線透過性を保っていることがわかる。本発明の上記実施例のガラスは、いずれも炭酸塩、硝酸塩、燐酸塩酸化物および弗化物等の通常の光学ガラス原料を用いて、秤量、混合し、これを石英坩堝または白金坩堝等を用いて、約1000~1300°Cで約2~5時間で溶融し、脱泡後攪拌により均質化した後、金型に鋳込み冷却することによって容易に製造することができる。以上述べたとおり、本発明によって得られる光学ガラスはMoO3の含有量が30ppm以下であるから着色が少なく、優れた光線透過性を有し、かつ、耐ソーラリゼーション性に優れたものであるから、従来のガラスより有用である。